ЧУГУН
CAST-IRON

Изобретение относится к области черной металлургии, в частности к составам чугуна, который может быть использован в машиностроении.
Известен чугун, содержащий, мас.%: углерод 2,0-2,8; кремний 0,7-2,5; марганец 0,3-1,2; хром 0,1-1,0; барий 0-0,2; молибден 0-0,7; никель 0-3,0; кальций 0-0,2; железо - остальное [1].
Задачей изобретения является повышение термостойкости чугуна.
Технический результат достигается тем, что чугун, содержащий углерод, кремний, марганец, хром, барий, молибден, никель, кальций, железо, дополнительно включает ниобий и рений при следующем соотношении компонентов, мас.%: углерод 2,2-2,8; кремний 0,8-1,2; марганец 0,8-1,2; хром 0,15-0,2; барий 0,0001-0,0002; молибден 0,15-0,25; никель 3,4-3,6; кальций 0,0001-0,0002; ниобий 0,3-0,4; рений 0,1-0,15; железо - остальное.
В таблице приведены составы чугуна.
Таблица
Компоненты
Содержание, мас.%, в составах
1
2
3
Углерод
2,2
2,5
2,8
Кремний
1,2
1,0
0,8
Марганец
1,2
1,0
0,8
Хром
0,15
0,17
0,2
Барий
0,0001
0,00015
0,0002
Молибден
0,25
0,2
0,15
Никель
3,4
3,5
3,6
Кальций
0,0002
0,00015
0,0001
Ниобий
0,4
0,35
0,3
Рений
0,1
0,13
0,15
Железо
остальное
остальное
остальное
Термостойкость (нагрев до 450°С - охлаждение до 20°С в воде), циклы
160-170
160-170
160-170
В составе чугуна компоненты проявляют себя следующим образом. Хром и рений стабилизируют карбиды, способствуют повышению твердости чугуна, хром препятствует росту окалины. Добавки ниобия, рения, молибдена и никеля улучшают металлическую основу сплава, повышают термостойкость чугуна. Кальций и барий выполняют функцию раскислителей.
Чугун выплавляют в электропечах и отливают в песчаные формы. Отливки подвергают отжигу при температуре 720-740°C с последующим охлаждением на воздухе.
Источники информации
1. Заявка №60-121254 Японии, 1985.